(57)【特許請求の範囲】
【請求項１】
素線直径が０．００８ｍｍから０．１２０ｍｍの金属素線から成る釣糸において、
前記金属素線は、固溶化処理したオーステナイト系ステンレス鋼線を用いて、伸線と伸線後に４００℃から４９５℃の低温熱処理を設けて、
又は前記金属素線がＭｏを含むオーステナイト系ステンレス鋼線のときには４００℃から５２５℃の低温熱処理を設けて、
前記伸線と前記低温熱処理を１セットとして少なくとも１セット以上繰り返した後に最終伸線を設けて、前記最終伸線までの総減面率を９５％から９９．５％以下とし、前記最終伸線までの前記低温熱処理による引張破断強度の増加率の合計が１５％以上とし、引張破断強度が３００ｋｇｆ／ｍｍ2 以上とする前記金属素線から成ることを特徴とする釣糸。
【請求項２】
請求項１記載の釣糸において、
前記金属素線を伸線と低温熱処理を１セットとして少なくとも１セット以上の繰り返しが、
一次伸線の減面率を８０％から９５％とし、その後４００℃から４９５℃の一次低温熱処理を行い、
又は前記金属素線がＭｏを含むオーステナイト系ステンレス鋼線のときには、その後４００℃から５２５℃の一次低温熱処理を行い、
前記一次低温熱処理による引張破断強度の増加率を１０％以上とし、二次伸線の減面率を４０％から７９％とし、その後４００℃から４９５℃の二次低温熱処理を行い、
又は前記金属素線がＭｏを含むオーステナイト系ステンレス鋼線のときには、その後４００℃から５２５℃の二次低温熱処理を行い、
前記二次低温熱処理による引張破断強度の増加率を５％以上とする前記金属素線から成ることを特徴とする釣糸。
【請求項３】
素線直径が０．００８ｍｍから０．１２０ｍｍの金属素線から成る釣糸において、
前記金属素線は、固溶化処理したオーステナイト系ステンレス鋼線を用いて、一次伸線の減面率を９０％から９６％とし、その後４００℃から４９５℃の一次低温熱処理を行い、
又は前記金属素線がＭｏを含むオーステナイト系ステンレス鋼線のときには、その後４００℃から５２５℃の一次低温熱処理を行い、
前記一次低温熱処理による引張破断強度の増加率を１０％以上とし、二次伸線の減面率を５０％から８９％とし、その後４００℃から４９５℃の二次低温熱処理を行い、
又は前記金属素線がＭｏを含むオーステナイト系ステンレス鋼線のときには、その後４００℃から５２５℃の二次低温熱処理を行い、
前記二次低温熱処理による引張破断強度の増加率を１０％以上として、その後最終伸線を設けて、前記最終伸線までの総減面率を９７％から９９．５％以下とし、
前記最終伸線までの前記低温熱処理による引張破断強度の増加率の合計が２０％以上とし、引張破断強度が３４０ｋｇｆ／ｍｍ2 以上とした前記金属素線から成ることを特徴とする釣糸。
【請求項４】
芯材と前記芯材の外側に側材を設け、前記側材の外側に樹脂被膜の外層材から成る釣糸において、
前記芯材と前記側材、又は前記側材が請求項１〜３のいずれか一つに記載の前記金属素線から成り、前記側材が前記芯材の外側に複数本撚合させて撚合方向が長手方向に対して連続して一方向螺旋状に巻回形成する撚合構成としたことを特徴とする釣糸。
【請求項５】
請求項４記載の釣糸において、
前記芯材は、２８ｄｔｅｘから４４０ｄｔｅｘの繊度の低伸度高強力樹脂繊維から成り、前記側材は、請求項１〜３のいずれか一つに記載の前記金属素線を用いて、前記芯材の外側に複数本撚合構成し、
前記撚合構成が、複数の前記金属素線の相互が接触する凸凹部を有する凸凹状隆条部と前記金属素線が欠落した凹条溝部とから成る凸凹条とし、前記撚合構成した前記金属素線から成ることを特徴とする釣糸。
【請求項６】
請求項４〜５のいずれか一つに記載の釣糸において、
前記芯材と前記側材、又は前記側材に前記金属素線を用いて、かつ熱伝導率ｋ（Ｗ・ｍ-1・Ｋ-1）が１８０℃で１７以上、又は３００℃で１８以上である前記金属素線を用いて撚合構成した後に、撚合構成した前記金属素線へ、前記外層材の樹脂被膜成形による伝導熱、対流熱、又は放射熱による１８０℃から３００℃の低温熱処理を行い、
前記芯材と前記側材、又は前記側材の引張破断力を前記外層材の樹脂被膜成形前の引張破断力よりも増大させたことを特徴とする釣糸。
【請求項７】
請求項４〜６のいずれか一つに記載の釣糸を用いて、前記釣糸をスピニングリールと釣竿とを連結し、前記釣糸の前記側材の複数の前記金属素線の撚合方向が、前記スピニングリールの回転・巻き取りから発生する前記釣糸を捩じり回転させる方向と反対の撚合方向としたことを特徴とする請求項４〜６のいずれか一つに記載の釣糸とスピニングリールと釣竿との組立体。
【請求項８】
請求項４〜６のいずれか一つに記載の釣糸を用いて、前記釣糸を天上糸とハナカン回り糸と連結し、前記天上糸を前記釣竿と連結したことを特徴とする請求項４〜６のいずれか一つに記載の釣糸と天上糸とハナカン回り糸と釣竿との組立体。
【請求項９】
芯材と前記芯材の外側に側材を設け、前記側材の外側に樹脂被膜の外層材から成る釣糸の製造方法において、
前記芯材と前記側材、又は前記側材が複数本の金属素線から成り、前記金属素線は、固溶化処理したオーステナイト系ステンレス鋼線を用いて、伸線工程と伸線工程後に４００℃から４９５℃で１０分から１８０分の低温熱処理工程を設けて、
又は前記金属素線がＭｏを含むオーステナイト系ステンレス鋼線のときには４００℃から５２５℃で１０分から１８０分の低温熱処理工程を設けて、
前記伸線工程と前記低温熱処理工程を１セットとして少なくとも１セット以上各工程を繰り返した後に最終伸線工程を設けて、前記最終伸線工程までの総減面率を９５％から９９．５％以下とし、前記最終伸線工程までの前記低温熱処理による引張破断強度の増加率の合計が１５％以上で、引張破断強度が３００ｋｇｆ／ｍｍ2 以上とし、かつ
前記金属素線の素線直径が０．００８ｍｍから０．１２０ｍｍとし、
前記金属素線を複数本用いて、前記芯材と前記芯材の外側に前記側材を設けて、長手方向に対して連続して一方向螺旋状に巻回形成する撚合工程と、前記外層材の樹脂被膜成形工程から成ることを特徴とする釣糸の製造方法。
【請求項１０】
請求項９記載の釣糸の製造方法において、
前記芯材は２８ｄｔｅｘから４４０ｄｔｅｘの繊度の低伸度高強力樹脂繊維から成り、 撚線機を用いて集合治具の中心内部へ前記芯材を挿入する工程と、
前記集合治具の外周側から前記側材を前記芯材とともにボイス内へ張設する工程と、
前記集合治具と前記側材とを一体的に回転させて前記側材を前記芯材の外側へ撚合構成し、撚合時の前記側材の複数の金属素線の集合位置が、前記ボイスの後端と前記集合治具の前端との間の距離を８等分した時に、前記ボイスの後端と前記集合治具の前端との間の距離の中間点を基準にして、前記ボイスの後端側に１／８の距離向かった点と前記集合治具の前端側に１／８の距離向かった点との間に位置し、前記側材の複数の前記金属素線の相互が接触する凸凹部を有する凸凹状隆条部と前記金属素線が欠落した凹条溝部から成る凸凹条の撚合工程と、
前記外層材の樹脂被膜成形工程から成ることを特徴とする釣糸の製造方法。
【請求項１１】
請求項９〜１０のいずれか一つに記載の釣糸の製造方法において、
前記芯材と前記側材、又は前記側材に前記金属素線を用いて、かつ熱伝導率ｋ（Ｗ・ｍ-1・Ｋ-1）が１８０℃で１７以上、又は３００℃で１８以上である前記金属素線を用いて撚合構成した後に、前記外層材の樹脂被膜成形工程が、前記外層材の樹脂被膜成形による伝導熱、対流熱、又は放射熱による１８０℃から３００℃の低温熱処理工程とし、
前記芯材と前記側材、又は前記側材の引張破断力を前記外層材の樹脂被膜成形前の引張破断力よりも増大させたことを特徴とする釣糸の製造方法。
【請求項１２】
請求項９〜１１のいずれか一つに記載の釣糸の製造方法において、
前記金属素線の伸線工程と低温熱処理工程を１セットとして少なくとも１セット以上とする工程が、
減面率が８０％から９５％の一次伸線工程と、
４００℃から４９５℃で１０分から１８０分の一次低温熱処理工程と、
又は前記金属素線がＭｏを含むオーステナイト系ステンレス鋼線のときには４００℃から５２５℃で１０分から１８０分の一次低温熱処理工程と、
減面率が４０％から７９％の二次伸線工程と、
４００℃から４９５℃で１０分から１８０分の二次低温熱処理工程とし、
又は前記金属素線がＭｏを含むオーステナイト系ステンレス鋼線のときには４００℃から５２５℃で１０分から１８０分の二次低温熱処理工程とし、
その後最終伸線工程までの総減面率が９５％から９９．５％以下の前記金属素線から成ることを特徴とする釣糸の製造方法。
【請求項１３】
請求項９〜１２のいずれか一つに記載の釣糸の製造方法において、
前記金属素線の一次伸線工程から最終伸線工程前の各伸線工程における減面率が４％から２０％の複数のダイスを用いて連続伸線する工程と、
最終伸線工程における減面率が４％から２０％の複数のダイスを用いて連続伸線し、かつ最終ダイスの減面率は４％から１３％で最終伸線工程内で最も減面率を小とするダイス配列の連続伸線する工程とし、
前記伸線工程の前記金属素線から成ることを特徴とする釣糸の製造方法。
【発明の詳細な説明】
【技術分野】
【０００１】
この発明は、細径の金属線でありながら一定の機械的加工と低温熱処理を加えることにより引張破断強度を向上させ、そして釣糸と針との結束性向上、魚の歯、鰓等による切断の耐せん断力の向上、及び水切れ特性等向上させる釣糸と、釣糸とスピニングリールと釣竿との組立体、釣糸と天上糸とハナカン回り糸と釣竿との組立体、及び釣糸の製造方法に関する。
【背景技術】
【０００２】
川、及び海において釣果向上の為、各種の釣糸の提案がなされている。
【０００３】
特許文献１には、異なる二種類の合成樹脂繊維を交互に配列してクロス状に製紐し、細径化して耐磨耗性向上、及び餌を自然な動きにさせる釣糸の開示がある。しかし、合成樹脂繊維のみの構成である為、鋭利な魚の歯、鰓（エラ）等との擦れにより釣糸が切断され、大物釣りには不適である。
【０００４】
特許文献２には、芯線の外周に右巻きと左巻きのいわゆるクロス状の金属線を巻き付け、水流による抵抗を少なくした釣糸が開示されている。しかし、釣糸が水流方向に対して直交方向のときには水切れ特性向上効果はみられるが、実際の釣り現場では、水流方向に対して常に直交する場合は極めて少なく、かかる場合水切れ特性効果は低減する。
【先行技術文献】
【特許文献】
【０００５】
【特許文献１】特開平６−４６７２５号公報
【特許文献２】特許第３６１６５６２号公報
【発明の概要】
【発明が解決しようとする課題】
【０００６】
本発明は、上記問題点を解決するためになされたものであり、一般に市販されているオーステナイト系ステンレス鋼線を用いて強加工した金属素線の熱影響による引張破断強度特性に着目して、金属素線製造における各工程毎の引張破断強度特性と低温熱処理との相関性において、金属素線の引張破断強度特性向上効果を有する工程を累積することにより、高度に引張破断強度を高めた金属素線を用いて成る釣糸、及びその製造方法を提供し、さらに川又は海での水流の流速差に着目して、水切れ特性を向上させた釣果向上を図る、新たな技術思想を提供することにある。
【課題を解決するための手段】
【０００７】
請求項１記載の発明は、素線直径が０．００８ｍｍから０．１２０ｍｍの金属素線から成る釣糸において、前記金属素線は、固溶化処理したオーステナイト系ステンレス鋼線を用いて、伸線と伸線後に４００℃から４９５℃の低温熱処理を設けて、又は前記金属素線がＭｏを含むオーステナイト系ステンレス鋼線のときには４００℃から５２５℃の低温熱処理を設けて、前記伸線と前記低温熱処理を１セットとして少なくとも１セット以上繰り返した後に最終伸線を設けて、前記最終伸線までの総減面率を９５％から９９．５％以下とし、前記最終伸線までの前記低温熱処理による引張破断強度の増加率の合計が１５％以上とし、引張破断強度が３００ｋｇｆ／ｍｍ2 以上とする前記金属素線から成ることを特徴とする。
この構成により、複雑な金属組織をもつ高価な金属材料を用いなくても、一般に市販されているオーステナイト系ステンレス鋼線を用いて、高強度の引張破断強度特性を有する金属素線から成る釣糸を得ることができる。
【０００８】
請求項２記載の発明は、請求項１記載の釣糸において、前記金属素線を伸線と低温熱処理を１セットとして少なくとも１セット以上の繰り返しが、一次伸線の減面率を８０％から９５％とし、その後４００℃から４９５℃の一次低温熱処理を行い、又は前記金属素線がＭｏを含むオーステナイト系ステンレス鋼線のときには、その後４００℃から５２５℃の一次低温熱処理を行い、前記一次低温熱処理による引張破断強度の増加率を１０％以上とし、二次伸線の減面率を４０％から７９％とし、その後４００℃から４９５℃の二次低温熱処理を行い、又は前記金属素線がＭｏを含むオーステナイト系ステンレス鋼線のときには、その後４００℃から５２５℃の二次低温熱処理を行い、前記二次低温熱処理による引張破断強度の増加率を５％以上とする前記金属素線から成ることを特徴とし、又請求項３記載の発明は、請求項２記載の釣糸において、一次伸線の減面率を９０％から９６％とし、又二次伸線の減面率を５０％から８９％とし、又前記最終伸線までの総減面率を９７％から９９．５％以下とし、最終伸線までの前記低温熱処理による引張破断強度の増加率の合計が２０％以上とし、引張破断強度が３４０ｋｇｆ／ｍｍ2 以上としたことを特徴とする。
この構成により、金属素線の製造工程における引張破断強度と低温熱処理との相関性を把握して、これを累積することにより一般に市販されているオーステナイト系ステンレス鋼線を用いながら高強度の引張破断強度特性を有する金属素線から成る釣糸を得ることができる。
【０００９】
請求項４記載の発明は、芯材と前記芯材の外側に側材を設け、前記側材の外側に樹脂被膜の外層材から成る釣糸において、前記芯材と前記側材、又は前記側材が請求項１〜３のいずれか一つに記載の金属素線から成り、前記側材が前記芯材の外側に複数本撚合させて撚合方向が長手方向に対して連続して一方向螺旋状に巻回形成する撚合構成としたことを特徴とする。
この構成により、高強度の引張破断強度を有して、かつ、擦れ等による耐摩耗性の優れた釣糸を得ることができる。
【００１０】
請求項５記載の発明は、請求項４記載の釣糸において、前記芯材は、２８ｄｔｅｘから４４０ｄｔｅｘの繊度の低伸度高強力樹脂繊維から成り、前記側材は、請求項１〜３のいずれか一つに記載の前記金属素線を用いて、前記芯材の外側に複数本撚合構成し、前記撚合構成が、複数の前記金属素線の相互が接触する凸凹部を有する凸凹状隆条部と前記金属素線が欠落した凹条溝部とから成る凸凹条とし、前記撚合構成した前記金属素線から成ることを特徴とする。
この構成により、金属素線の撚合線を用いながら合成樹脂モノフィラメントと同様の針との結束を可能とし、又擦れによる耐カール性を向上させ、さらに水中での水切れ特性を飛躍的に向上させる釣糸を得ることができる。
【００１１】
請求項６記載の発明は、請求項４〜５のいずれか一つに記載の釣糸において、前記芯材と前記側材、又は前記側材に前記金属素線を用いて、かつ熱伝導率ｋ（Ｗ・ｍ-1・Ｋ-1）が１８０℃で１７以上、又は３００℃で１８以上である前記金属素線を用いて撚合構成した後に、撚合構成した前記金属素線へ、前記外層材の樹脂被膜成形による伝導熱、対流熱、又は放射熱による１８０℃から３００℃の低温熱処理を行い、前記芯材と前記側材、又は前記側材の引張破断力を前記外層材の樹脂被膜成形前の引張破断力よりも増大させたことを特徴とする。
この構成により、強加工伸線の金属素線を用いて撚合時の断線を防ぎながら、かつ強加工伸線の金属素線の温度と引張強度特性、及び熱伝導特性に着目して、金属素線を撚合した後に外層材の樹脂被膜成形による熱利用、及び樹脂被膜成形による密閉状態での保温・温熱効果による加熱処理（低温熱処理）により、引張破断力をより増大させることを見い出した。
【００１２】
請求項７記載の発明は、請求項４〜６のいずれか一つに記載の釣糸とスピニングリールと釣竿との組立体において、前記釣糸の前記側材の複数の金属素線の撚合方向が、前記スピニングリールの回転・巻き取りから発生する前記釣糸を捩じり回転させる方向と反対の撚合方向としたことを特徴とする。
この構成により、スピニングリールの巻き取りによる釣糸の耐カール性を高めることができる。
【００１３】
請求項８記載の発明は、請求項４〜６のいずれか一つに記載の釣糸と天上糸とハナカン回り糸と釣竿との組立体において、前記釣糸を天上糸とハナカン回り糸と連結し、天上糸を釣竿と連結したことを特徴とする。
この構成により囮鮎を疲れさせることなく水切れ特性を飛躍的に向上させる鮎の友釣り仕掛けを短時間に作り、又は作り直すことができ釣果向上に大きく寄与する。
【００１４】
請求項９記載の発明は、請求項１〜２のいずれか一つに記載の金属素線を用いて撚合構成する、請求項４記載の釣糸の製造方法である。
この構成により、複雑な金属組織をもつ高価な金属材料を用いなくても一般に市販されているオーステナイト系ステンレス鋼線を用いて、かつ金属素線直径が０．０２５ｍｍ以下の極細線であっても高強度の引張破断強度を有する金属素線から成る釣糸を製造することができる。
【００１５】
請求項１０記載の発明は、請求項５記載の釣糸の製造方法である。
この構成により、高強度の金属素線の撚合線を用いながら合成樹脂モノフィラメントと同様の針との結束を可能とし、又擦れによる耐カール性を向上させ、さらに水中での水切れ特性を飛躍的に向上させる釣糸を製造することができる。
【００１６】
請求項１１記載の発明は、請求項９〜１０のいずれか一つに記載の釣糸の製造方法において、前記芯材と前記側材を前記金属素線を用いて、かつ熱伝導率ｋ（Ｗ・ｍ-1・Ｋ-1）が１８０℃で１７以上、又は３００℃で１８以上である前記金属素線を用いて撚合構成した後に、前記外層材の樹脂被膜成形工程が、前記外層材の樹脂被膜成形による伝導熱、対流熱、又は放射熱による１８０℃から３００℃の低温熱処理工程とし、前記芯材と前記側材、又は前記側材の引張破断力を前記外層材の樹脂被膜成形前の引張破断力よりも増大させたことを特徴とする。
この構成により、強加工伸線の金属素線を用いて撚合時の断線を防ぎながら、かつ強加工伸線の金属素線の温度と引張強度特性、及び熱伝導特性に着目して、金属素線を撚合した後に外層材の樹脂被膜成形による熱利用、及び樹脂被膜成形による密閉状態での保温・温熱効果による加熱処理（低温熱処理）により、引張破断力をより増大させることができる釣糸を製造することができる。
【００１７】
請求項１２記載の発明は、請求項９〜１１のいずれか一つに記載の釣糸の製造方法において、前記金属素線の伸線工程と低温熱処理工程を１セットとして少なくとも１セット以上とする工程が、減面率が８０％から９５％の一次伸線工程と、４００℃から４９５℃で１０分から１８０分の一次低温熱処理工程と、又は前記金属素線がＭｏを含むオーステナイト系ステンレス鋼線のときには４００℃から５２５℃で１０分から１８０分の一次低温熱処理工程と、減面率が４０％から７９％の二次伸線工程と、４００℃から４９５℃で１０分から１８０分の二次低温熱処理工程とし、又は前記金属素線がＭｏを含むオーステナイト系ステンレス鋼線のときには４００℃から５２５℃で１０分から１８０分の二次低温熱処理工程とし、その後最終伸線工程までの総減面率が９５％から９９．５％以下の前記金属素線から成ることを特徴とする。
この構成により、複雑な金属組織をもつ高価な金属材料（例えば高珪素ステンレス鋼線）を用いなくても一般に市販されているオーステナイト系ステンレス鋼線を用いて高強度の引張破断強度を有する金属素線から成る釣糸を製造することができる。
【００１８】
請求項１３記載の発明は、請求項９〜１２のいずれか一つに記載の釣糸の製造方法において、前記金属素線の一次伸線工程から最終伸線工程前の各伸線工程における減面率が４％から２０％の複数のダイスを用いて連続伸線する工程と、最終伸線工程における減面率が４％から２０％の複数のダイスを用いて連続伸線し、かつ最終ダイスの減面率は４％から１３％で最終伸線工程内で最も減面率を小とするダイス配列の連続伸線する工程とし、前記伸線工程の前記金属素線から成ることを特徴とする。
この構成により、金属素線の直径が０．０２５ｍｍ以下の極細線であっても高強度の引張破断強度を有する金属素線を断線させることなく連続して伸線加工ができ、生産性を高めて安定した品質をもつ釣糸を製造することができる。
【図面の簡単な説明】
【００１９】
【図１】釣糸の正面図、横断面図（実施例１、２）及び他の実施例の横断面図である。
【図２】釣糸の正面図、横断面図である（実施例３）。
【図３】釣糸の正面図、横断面図である（実施例４）。
【図４】釣糸の正面図、横断面図である（実施例５〜７）。
【図５】釣糸とフロロカーボン糸との結束状態図である。
【図６】鮎の友釣り状態図である（特許文献２）。
【図７】鮎の友釣り状態図（実施例６）、及び速度の不連続面説明図である。
【図８】鮎の友釣り仕掛け図である。
【図９】釣糸とスピニングリールとの組付図である。
【図１０】釣糸と針と魚、及びリールと中通し竿との組立体の説明図である。
【図１１】温度と引張破断強度特性図である。
【図１２】釣糸の引張・伸び特性線図である。
【図１３】釣糸（実施例４〜７）の芯材と側材の撚合方法の説明図である。
【発明を実施するための形態】
【００２０】
この発明の実施形態を図に示すとともに説明する。
【実施例】
【００２１】
図１は本発明の実施例を示し、図１（Ａ）は釣糸１を示して実施例１の釣糸１Ａは、素線直径が０．０１４ｍｍの金属素線１本の芯材５Ａと６本から成る側材６とを芯材５Ａの外側に撚合させ、撚合方向が長手方向に対して連続して一方向螺旋状に巻回形成した撚合方向とし、つまりロープ撚り構成の１×７（芯材１本の外側に６本の側材）とし、撚線後の外径であるロープ外径は０．０４２ｍｍでロープピッチ（図示Ｐ）はロープ外径の２．５倍から１５倍とし、側材６の外側に合成樹脂被膜の外層材７で被覆され、被覆後の外径が０．０４８ｍｍである。又実施例２の釣糸１Ｂは、素線直径（０．０１６ｍｍ）とロープ外径（０．０４８ｍｍ）と樹脂被膜後の外径（０．０５６ｍｍ）が異なる。
ここで、合成樹脂被膜の外層材７の材質としては、６ナイロン、１２ナイロン等のポリアミド、又ポリエチレン、ポリウレタン等の熱可塑性樹脂を用いて押出成形、又はディップ工法等により被膜成形され、芯材５Ａ及び側材６は樹脂被膜により密閉状に包被されている。
【００２２】
そして芯材５Ａ、及び側材６に用いる金属素線は、固溶化処理したオーステナイト系ステンレス鋼線を用いて、伸線加工と低温熱処理工程を繰り返した後に最終伸線工程を設けて、最終伸線工程までの総減面率を９５％から９９．５％以下の伸線加工を行なったことを特徴とする。そして釣糸１（１Ａ、１Ｂ）は素線直径が、０．００８ｍｍから０．１２０ｍｍまでの金属素線を用いる。尚、ここでいう総減面率とは、固溶化処理した線材の線径と伸線加工により伸線工程での最終仕上がり線径との間の断面積差を減少率で表したものをいう。そして、総減面率が９５％以上９９．５％以下としたのは、引張破断強度を３００ｋｇｆ／ｍｍ2 以上とする為であり、総減面率が９９．５％を超えると金属組織内に空隙が生じはじめて脆化が激しく、撚線時に断線が発生しやすくなるからである。
【００２３】
そして、「固溶化処理したオーステナイト系ステンレス鋼線の伸線加工」としたのは、加工性のよいオーステナイト組織を得る為であり、オーステナイト系ステンレス鋼線は変態点を利用した熱処理による結晶粒の微細化ができず、冷間加工によってのみ結晶粒の微細化が可能で、伸線加工により顕著な加工硬化性を示して引張破断強度を向上させることができるからである。又オーステナイト系ステンレス鋼線を用いる理由は、マルテンサイト系ステンレス鋼線では熱処理による焼入硬化性を示して熱影響を受け易く、又フェライト系ステンレス鋼線では温度脆性（シグマ脆性、４７５℃脆性）の問題があるからであり、そして又、複雑な金属組織をもつ高価な金属材料を用いなくても市販されている金属材料を用いて高強度の引張破断強度特性を有する金属素線を得ることができるからである。 
【００２４】
ここで表１、表２は、本発明の素線直径が０．００８ｍｍから０．１２０ｍｍ（本実施例１、２では、それぞれ０．０１４ｍｍ、０．０１６ｍｍ、後述する実施例６、７ではそれぞれ０．０３ｍｍ、０．０４ｍｍ）の高強度の引張破断強度特性を有する金属素線を得る為の製造工程と、工程毎に引張破断強度特性を示したものである。
これは、固溶化処理したオーステナイト系ステンレス鋼線（本実施例はＳＵＳ３０４材）の引張破断強度７４ｋｇｆ／ｍｍ2 から７９ｋｇｆ／ｍｍ2 の線材（母線）を用いて所定の減面率で一次伸線後温度範囲が４００℃から５２５℃で１０分から１８０分の熱処理炉を用いた雰囲気加熱による一次低温熱処理（本実施例では４５０℃、３０分）を行い、その後所定の減面率で二次伸線を行い、そして前記同様温度範囲が４００℃から５２５℃で１０分から１８０分で熱処理炉を用いた雰囲気加熱による二次低温熱処理（本実施例では４５０℃、３０分）を行い、その後所定の減面率で三次伸線加工を行い、所定の素線直径の金属素線を得ることができる。
ここで引張破断強度とは、金属素線に引張力を加えて破断した値を金属素線の断面積で除した値のことをいう。
【００２５】
【表１】
0005500886.tif 000002
【００２６】
【表２】
0005500886.tif 000003
【００２７】
表１、表２によると、一次伸線後の一次低温熱処理による引張破断強度の増加率（丸１：表中は丸付数字）は、それぞれ１４．８％から２１．１％となって、いずれも１０％以上の増加率を示し、又二次伸線後の二次低温熱処理による引張破断強度の増加率（丸２：表中は丸付数字）は、それぞれ９．５％から１１．９％となっていずれも５％以上の増加率を示し、各低温熱処理による増加率の合計（丸１＋丸２）は、それぞれ２４．３％から３３．０％となっていずれも２０％以上の増加率を示している。
そして、最終伸線工程（本実施例では三次伸線）後の引張破断強度は、それぞれ３４３ｋｇｆ／ｍｍ2 から４０２ｋｇｆ／ｍｍ2 となって、いずれも３００ｋｇｆ／ｍｍ2 を超えて３４０ｋｇｆ／ｍｍ2 以上の値を示している。
【００２８】
ここで一次伸線工程の減面率は、８０％から９５％とし、より高い引張破断強度特性を得る為には、９０％から９６％とし（本実施例では９２．６％から９５．４％）、又二次伸線工程の減面率は４０％から７９％とし、より高い引張破断強度特性を得る為には、５０％から８９％として（本実施例では５５．６％から７５％）、一次伸線工程の減面率を二次伸線工程の減面率よりも高く設定し、そして最終伸線工程（本実施例では三次伸線）までの総減面率を９５％以上９９．５％以下とし、より高い引張破断強度特性を得る為には、９７％以上９９．５％以下とする。（本実施例では９８．４％から９９．５％）
【００２９】
そして補足すれば、一次伸線工程と二次、三次伸線工程の各工程内での減面率はいずれを高く設定してもよいが、一次低温熱処理前の一次伸線工程の減面率を高く設定（本実施例では９２．６％から９５．４％）することにより、加工誘起マルテンサイト量を多くして熱処理による結晶粒の成長を抑制し、結晶粒径を小さくさせることができる。
そして又、経済性、生産性等の観点から一次伸線工程での減面率を高く設定し、その後の伸線工程をそれより低く設定することが望ましい。又、加工誘起マルテンサイト生成による引張破断強度向上効果をより高める為、伸線時の金属素線の表面温度は、１４０℃以下が望ましく、湿式伸線での冷却潤滑液の設定、又は伸線時のダイスへシャワー状に吹き付ける潤滑液の設定、及びこれらの潤滑液の温度設定等によりこれを達成できる。例えば、湿式伸線の場合の潤滑液温度は２８℃から４２℃が前記金属素線の表面温度を維持する上で望ましい。
【００３０】
又、一次及び二次の各低温熱処理の温度範囲を４００℃から５２５℃で１０分から１８０分（本実施例では４５０℃、３０分）としたのは、後述するオーステナイト系ステンレス鋼線、例えばＳＵＳ３０４材とＳＵＳ３１６材の強加工伸線での温度による引張破断強度特性（図１１）と熱処理炉を用いた雰囲気加熱による生産性、及び品質の安定を考慮したからである。そして、図１１より、Ｍｏを含むオーステナイト系ステンレス鋼線であるＳＵＳ３１６材（図示ロ）は、低温側ではＳＵＳ３０４材（図示イ）と同様な傾向を示すが、高温側ではＳＵＳ３０４材よりも約３０℃ほど高温側で引張破断強度が高くなる。
そして、伸線工程と低温熱処理工程を１セットとして５セット以上繰り返してもよいが、経済性、生産性等の観点から３セット以下が望ましい。又金属素線の段階で、最終伸線工程後（本実施例では三次伸線工程後）に低温熱処理工程を設けない理由は、前記金属素線の段階で低温熱処理を施すと引張破断強度は増大するが、強加工伸線により極度に伸びが不足している為、前記金属素線を複数本用いて撚合時に、金属素線の断線が発生しやすくなり、これを防ぐ必要があるからである。これは、総減面率が９５％を超える金属素線を撚合する場合の特有の現象と考えられる。そして撚合後の低温熱処理については、後述する。
【００３１】
次に、図２は本発明の実施例３の釣糸２Ａを示し、釣糸２Ａは、芯材５Ｂが樹脂繊維で、その外側の側材６に素線直径が０．０１６ｍｍの前記金属素線を１２本用いて撚合させ、撚合方向が長手方向に対して連続して一方向螺旋状に巻回形成して、各金属素線が接触した撚合構成とし、巻回形成後の金属素線のピッチであるロープピッチは前記同様巻回成形後の外径の２．５倍から１５倍とし、側材６の外側に合成樹脂被膜の外層材７で被膜され、被膜後の外径は０．０８４ｍｍである。
【００３２】
ここで、芯材５Ｂの樹脂繊維としては、低伸度高強力樹脂繊維を用い、これは金属線に近い伸度を示す樹脂繊維のことをいい、具体的には液晶紡糸やゲル紡糸により得られるアラミド樹脂から成るケブラー（登録商標：デュポン社製）糸、ポリアリレート系樹脂から成るベクトラン（登録商標：クラレ製）糸、ポリエチレン系樹脂から成るダイニーマ（登録商標：東洋紡製）糸、ポリパラフェニレンベンゾオキサゾール系樹脂から成るザイロン（東洋紡製）糸等である。そして、芯材５Ｂは、繊度が２８ｄｔｅｘから４４０ｄｔｅｘの低伸度高強力樹脂繊維を用いる。この理由は、低伸度で引張破断強度が高い為、細径化することができ、外径が０．３ｍｍ（３号）以下の磯釣糸（一般に１号〜３号）、特に外径が０．０７４ｍｍ（０．２号）以下の釣糸、さらに、外径が０．０３７ｍｍ（０．０５号）の例えば鮎釣糸（一般に０．０４号から０．２号）にまで細径化が可能となるからである。又外層材７の材質は、前記実施例１と同様である。
【００３３】
次に、図３は実施例４の釣糸２Ｂを示し、前記実施例３と異なるところは、側材６の金属素線が欠落した欠落部８を有する撚合構成（実施例４の釣糸２Ｂでは、側材の金属素線本数は３本で釣糸２Ａに対して９本欠落）となっている。次に、図４は実施例５の釣糸２Ｃを示し、実施例４と異なるところは、後述する外層材７の凸凹条１１の樹脂被膜後の最大外径と最小外径の寸法差が金属素線直径の少なくとも２０％以上となっていることである。
そして、図４（Ｂ）は、金属素線直径が異なる実施例６、７の釣糸２Ｄ、２Ｅを示し、実施例５と異なるところは、側材６が素線直径が異なる太径線６１の両側に細径線６２Ａ、６２Ｂの金属素線を撚合構成し、素線直径が０．０４ｍｍ１本と、素線直径が０．０３ｍｍ２本との、太径線と細径線との組み合わせを実施例６の釣糸２Ｄとし、同様に素線直径が０．０６ｍｍ１本と素線直径が０．０４ｍｍ２本の太径線と細径線の組み合わせを実施例７の釣糸２Ｅとする。尚、実施例７の素線直径が０．０６ｍｍの金属素線は素線直径が０．０４ｍｍの金属素線と同様の工程で総減面率を同一（９９．５％）として製造したものである。
【００３４】
そして、実施例５〜７のいずれも金属線の凸凹条１１が樹脂被膜後の外表面に浮き出た形態にして、つまり複数の金属素線の撚合構成により、金属素線相互が接触している凸凹状隆条部９と金属素線が欠落している凹条溝部１０とによる凸凹条１１が長手方向に沿って連続して螺旋状に巻回形成されていることを特徴とする。
そして、実施例６の外径寸法を図４（Ａ）を用いて説明すると、金属素線の巻回後の最大外径（図示Ｄ１）と、芯材５Ｂの外径（図示ｄ１）はそれぞれ０．１７５ｍｍ、０．１１５ｍｍであり、樹脂被膜後の凸凹条１１の最大外径（図示Ｄ２）と最小外径（図示ｄ２）はそれぞれ０．２００ｍｍ、０．１８６ｍｍであり、Ｄ２とｄ２の差は０．０１４ｍｍとなって樹脂被膜後の凸凹条１１はこの段差寸法を有する構造となっている。
この樹脂被膜後の最大外径と最小外径の寸法差は、太径線直径（０．０４ｍｍ）の３５％であり、後述するスパイラル渦流を発生させる為には、金属素線直径の少なくとも２０％以上が好ましく、より好ましくは３０％以上が望ましく、最大のこの寸法差は太径線直径の概ね２倍である。
そして、金属素線部の樹脂被膜の膜厚は０．０１２５ｍｍとなっている。
【００３５】
そして素線直径が０．０１４ｍｍ、０．０１６ｍｍ、０．０３ｍｍ、０．０４ｍｍの金属素線を用いて撚合構成した釣糸の実施例１、２、６、７について説明する。
【００３６】
表３は実施例１、２、６、７に対して外層材７である樹脂被膜成形前（各実施例を１Ａ、２Ａ、６Ａ、７Ａとする）の状態で１８０℃から３００℃で１０秒から６０分（本実施例では２００℃、５分）雰囲気加熱による低温熱処理を加えたときの引張破断力の増加率（％）を示し、又表４は外層材７の樹脂被膜成形を行なった実施例１、２、６、７を示し、樹脂被膜成形時の熱を利用して、つまり押出成形時の溶融樹脂による伝導熱、又はディップ工法による塗膜成形時の塗膜樹脂乾燥の為の対流熱、放射熱、及び後述する金属素線の撚合後の予備加熱等を利用して１８０℃から３００℃で１０秒から６０分（本実施例では２００℃、３０秒）の低温熱処理をしたときの引張破断力の増加率（％）を示す。ここで引張破断力とは釣糸に引張力を加えて破断したときの値のことをいう。
【００３７】
【表３】
0005500886.tif 000004
【００３８】
【表４】
0005500886.tif 000005
【００３９】
表３によると、総減面率が９５％以上の金属素線を撚合した後に低温熱処理を加えると引張破断力は増加し、又その増加率は７．５％から１２．５％となり、いずれも５％以上増大させることができる。そしてさらに、表４によれば外層材７である樹脂被膜成形時の熱利用、つまり押出成形時の溶融樹脂による伝導熱の利用、又はディップ工法による塗膜成形時の塗膜樹脂乾燥の為の対流熱、放射熱、及び金属素線の撚合後の予備加熱等を利用した熱処理（低温熱処理）により引張破断力を増大させることができ、その増加率は１１．０％から１５．５％となり、いずれも１０％を超えて増大させることができる。
このように、オーステナイト系ステンレス鋼線を用いて総減面率が９５％から９９．５％以下で、かつ、熱伝導率ｋ（Ｗ・ｍ-1・Ｋ-1）が１８０℃で１７以上、又は３００℃で１８以上である前記金属素線については、金属素線の撚合工程後の伝導熱利用、対流熱利用、又放射熱利用の低温熱処理により、いずれも高い値で引張破断力を増大させることを見い出した。
【００４０】
ここで本発明においては、金属素線の段階で表１、２、及び前記金属素線を撚合させた釣糸段階での表３、４にみられるように、総減面率が９５％を超える強加工の金属素線の最終工程では、低温熱処理を行なわずに最終伸線工程までとし、前記金属素線を撚合した後に前記低温熱処理を加えることにより、釣糸としての引張破断力をより増大させることができる。この理由は、総減面率が９５％を超える強加工伸線の金属素線（本実施例では総減面率が９８．４％から９９．５％）に前記同様の低温熱処理を加えると引張破断強度は増大するが、伸びの不足により複数の前記金属素線の撚合時に断線が発生し、撚合構成が困難となるからである。従って、金属素線の段階では、所定の総減面率を有する最終伸線工程までとして最終伸線工程後に低温熱処理を行なわずに、その後複数の前記金属素線を撚合した後に、表３、４に示すような低温熱処理を加えることにより、撚合時の断線を防いで、かつ引張破断力をより増大させることができる。
そして、表４に示すように、外層材７の樹脂被膜成形時の溶融樹脂等による伝導熱、対流熱、及び放射熱等を利用した１８０℃から３００℃の低温熱処理を施しても引張破断力をより増大させることができる。
この理由は、後述するオーステナイト系ステンレス鋼線の１８０℃の低温でも引張破断強度が上昇する、温度と引張破断強度特性（図１１）の関係と、側材６の金属素線の極細線にあっては熱容量小で熱影響を受け易く、かつ樹脂被膜の押出成形時の溶融樹脂による伝導熱、又はディップ工法による塗膜成形時の塗膜樹脂乾燥の為の対流熱、放射熱等を利用、そして樹脂被膜による密閉状態での放熱のし難さと、その保温・温熱による加熱処理（低温熱処理）効果、及び金属素線のもつ熱伝導率との併用効果と考えることができるからである。
【００４１】
そして、前記加熱処理の低温熱処理温度範囲を１８０℃から３００℃としたのは、後述するオーステナイト系ステンレス鋼線の温度による引張破断強度特性（図１１）と、樹脂被膜成形時の合成樹脂の溶融温度、又オーステナイト系ステンレス鋼線の細線による熱容量、及び樹脂被膜成形による密閉状態での保温効果、及び熱伝導率を併せ考慮したからである。又、加熱時間を１０秒から６０分以内としたのは、１０秒を下回れば引張破断強度向上効果は得られず、又この範囲の上限を上回ればより顕著な効果は期待できず、生産性等を考慮したからである。尚、この加熱時間は、樹脂被膜成形加工時間と成形加工後の保温効果を有する時間も含まれる。又、樹脂被膜成形加工時、例えば樹脂被膜成形する為の押出成形機内へ金属素線の撚合線を投入前に、押出成形機と連動させて金属素線撚合後の残留歪除去、及び直線性を得る為の熱処理炉内を通過させて加熱（一般的には予備加熱と呼ぶ）する加熱時間も含まれる。従ってここでいう「外層材７の樹脂被膜成形による低温熱処理」とは、前記予備加熱も含むことを意味する。
【００４２】
次に、実施例３〜７、特に実施例５〜７について、その作用効果を説明する。
実施例３〜７に用いられている芯材５Ｂの樹脂繊維としては、前述した低伸度高強力樹脂繊維を用いる。又、側材６も前述した強加工の高強度引張破断強度を有する複数の金属素線を用いた撚合構成とする。
そして外層材７の樹脂被膜としては、６ナイロン、１２ナイロン等のポリアミド、又ポリエチレン、ポリウレタン等の熱可塑性樹脂を用いて押出成形、又はディップ工法等により被膜成形する。ディップ工法の場合には、可溶性ナイロン樹脂、又アクリルウレタン塗料等を用いて成形すると、一回の塗料溶液通過で０．００１ｍｍから０．００８ｍｍ程度の極薄膜の塗膜成形が可能となり、塗料溶液通過後、１８０℃から３００℃で乾燥させ、その後塗料溶液へ再通過させ、この工程を繰り返すことにより膜厚調整が可能となり、後述する実施例５〜７にみられるような前記金属素線の凸凹状隆条部９と凹条溝部１０との一方向螺旋状の凸凹条１１を、外表面に浮き出した形態にして成形することができる。尚、この浮き出た形態での樹脂被膜後の最大外径と最小外径の寸法差が少なくとも前記金属素線の直径（太径線と細径線との組み合わせのときには太径線の直径）の２０％以上とし、より好ましくは３０％以上とすることが望ましく、最大のこの寸法差は、金属素線直径（太径線と細径線との組み合わせのときには太径線の直径）の概ね２倍である。
【００４３】
そして前記樹脂被膜の合成樹脂材料内に紫外線吸収剤が含まれていることが望ましい。紫外線吸収剤としては、例えばポリアミド樹脂であれば、ベンゾフェノン系、ベンゾトリアゾール系等が望ましく、前記アクリルウレタン塗料も同様であり、又紫外線吸収剤以外に酸化防止剤、分散混合剤等適宜混合する。紫外線吸収剤を混合する理由は、釣り場での太陽光に含まれる紫外線以外に、釣具店による蛍光灯からの紫外線による劣化防止であり、特にポリアリレート樹脂繊維は紫外線による黄変が激しく、これによる引張破断強度の低下を防ぐ必要があるからである。そして、芯材５Ｂのポリアリレート樹脂繊維の変色を防ぐ為には、前記樹脂繊維にベンゾフェノン系、トリアジン系の紫外線吸収剤が含まれていることが望ましい。
【００４４】
次に、実施例５〜７の凸凹状隆条部９と凹条溝部１０との凸凹条１１とする金属素線の一方向螺旋状の撚合形態とした理由について説明する。この撚合形態とすることにより針結び強度、及び道糸との結束強度を、一般的に用いられている合成樹脂モノフィラメントと同等以上とすることができる。その実施例６と比較例１の結果を表５に示す。
【００４５】
【表５】
0005500886.tif 000006
【００４６】
表５の比較例１は一般に用いられているポリフッ化ビニリデンモノフィラメントで外径が０．１９０ｍｍの通称フロロカーボン糸である。
表５によると、本発明の実施例６は、複数の金属素線を用いているにも拘らず、比較例１のフロロカーボン糸と同等以上の針結び強度、及び道糸との結束強度特性を得ることができる。この理由は、例えば結束部を観察すると、図５に示すように結束部１２のフロロカーボン糸の結束部１２Ｂの外形線が概ね等径となっているのに対して、実施例６の段差結束部１２Ａの外形線は凸凹状となっている。
これは、金属素線による凸凹状隆条部９が隣接線の金属素線が欠落している凹条溝部１０へ食い込み形態となり、この現象が隣接線どうし連続して発生し、凸凹状隆条部分９１と９２との間に、隣接線の凸凹状隆条部分９３が食い込み、くさび効果として作用し、さらに外層材７の樹脂被膜は、前記凸凹状隆条部分９１、９２、９３の各硬質金属間に軟質樹脂をそれぞれ介在させたことによる緩み止め効果として作用する、と考えられる。
【００４７】
次に、直径２０ｍｍの丸棒に＃１４０の紙やすりを巻きつけ、錘２００ｇを負荷して９０°釣糸を曲げた状態での破断までの回数を測定する耐磨耗試験において、比較例１のフロロカーボン糸と比較して、実施例６で約７倍から２０倍以上破断するまでの耐久回数は多く、又実施例１〜３に至っては５０倍以上の耐久回数を有し、そして耐磨耗性はいずれも特段に優れている。この理由は、金属素線の存在、さらに、使用する金属素線は総減面率が高く、加工限界に近い高強度の引張強度特性を有してその結果、硬度が高い金属材料と考えるからである。
【００４８】
次に本実施例６、７は、フロロカーボン糸（比較例１）と比較して、擦れによる耐カール性を大幅に向上させることができる。その結果を表６に示す。
【００４９】
【表６】
0005500886.tif 000007
【００５０】
表６の耐カール性試験は、コーナーがＲ０．２ｍｍの角材の一つの角に、錘３００ｇを負荷して９０°釣糸を曲げた状態で、片道２００ｍｍで５往復させた後、１００ｍｍの長さの範囲で、カール状の高さを示す波高と、その範囲内の個数を調べた試験である。
この結果から実施例６、７はいずれもフロロカーボン糸である比較例１に対して明らかに波高は約１／２以下であり、又カール個数も約１／４以下と少ない。このことは、フロロカーボン糸よりもなだらかなウェーブ状を示し、つまり、本発明の実施例６、７はフロロカーボン糸よりも波高が低くて、なだらかなウェーブ状であることを意味し、比較例１に対して、明らかにカール癖がつき難い構造といえる。
この理由は、比較例１は、高度の延伸加工による高い引張破断強度を備えた合成樹脂モノフィラメントで外表面の一部片側が全長に亘って連続して擦れ、それにより擦れた側と擦れていない側との間で伸びによる差を生じた結果、と考える。これに対して、本発明の実施例６、７は、いずれも金属素線の欠落部を設けている為、擦れる位置はこの金属素線の部分で、この金属素線部分は欠落部の存在により間隔が開いていること、そしてさらに、線径が異なる異径線（実施例６、７）を用いれば、擦れる箇所はこのうちの太径線のみとなって、さらに擦れる位置の間隔が開いた状態となる。従って、擦れる位置が比較例１に示すような連続状態か、又は実施例６、７のような間欠状態かの差による、と考えることができるからである。
【００５１】
そして実施例５〜７で用いる外層材７の樹脂被膜の膜厚をより薄くさせる為には、押出成形機を用いてもよいが、可溶性ナイロン樹脂、又はアクリルウレタン等の塗料が望ましく、又その工法は塗料溶液へ通過させ、１８０℃から３００℃で１０秒から６０分の乾燥の加熱処理後塗料溶液へ再通過させ、これを繰り返して膜厚調整可能なディップ工法による塗膜成形が望ましく、又吹き付け等の塗装による塗膜成形を用いてもよい。
この構成により、魚釣り用仕掛けのハリス、特に鮎の友釣り仕掛けとして用いると、結束保持力を向上させつつ、釣糸に加わる水流による圧力抵抗を低減させ、水流の上層部、下層部を問わず水切れ特性を大幅に向上させることができる。その作用効果を以下説明する。
【００５２】
図６（Ａ）は、鮎の縄張り習性を利用し、釣糸を撓ませることにより水流による釣糸への圧力抵抗を増大させて囮鮎の泳ぎを早め（図示イ）、又釣糸を張ることにより水流による釣糸への圧力抵抗を減少させて囮鮎の泳ぎを遅くして（図示ロ）、この繰り返しにより囮鮎を所望の位置へ誘導させる鮎の友釣り法を示した図である。釣糸を撓ませた時の、金属線をクロス状に巻回した特許文献２の釣糸４の状態を図６（Ｂ）に示し、又本発明の実施例６の釣糸２Ｄの状態を図７（Ａ）に示す。
【００５３】
特許文献２の釣糸４は、水流方向に対して直交方向のときは「合成断面が略流線形断面」となり三次元乱流による水切れ特性向上効果はみられるが、実際の釣り現場では、釣糸が水流方向に対して直交する場合は少なく、流れの速い水面近くの上層域では傾斜し、また囮鮎を移動させようとする場合には釣糸をたわませ、水底近くの下層域では水流方向と釣糸４とが平行状態となる。かかる場合、図６（Ｂ）の状態において、特許文献２にみられる水切れ特性向上効果は、比較的水流１４Ｂの方向と直交する中層域の釣糸４の横断面４２にみられるが、流れの早い水流１４Ａの方向の上層域の釣糸４の横断面４１においては、交差重合部の存在、及び水流方向と傾斜し横断面積はより増大し、そして釣糸４に加わる圧力抵抗は増大し、さらに水流１４Ｃの方向と平行状態となる下層域においては、特に囮鮎近くの釣糸４の平行部位４４の範囲では、水流１４Ｃの方向からみれば横断面が略円形４３の連続状態と近似した円柱構造体４５となり、かつ釣糸４の交差重合部の存在により横断面積は増大していて、この横断面積増大現象に伴って特許文献２の釣糸４に加わる水流による圧力抵抗は増大し、囮鮎を疲れさせることとなる。
【００５４】
これに対して、本発明の実施例５〜７の釣糸は特許文献２に対して交差重合部がない為、横断面積小となって細径化することができ、特に実施例６の釣糸２Ｄ、実施例７の釣糸２Ｅは、側材６の太径線６１が中央でその両側が細径線６２Ａ、６２Ｂとなっていて、水流１４Ｂの方向と直交する中層域においては、流線形となり｛図７（Ａ）釣糸２Ｄの横断面２Ｄ２｝、そして上層域｛図７（Ａ）釣糸２Ｄの横断面２Ｄ１｝においては、特許文献２でいう交差重合部がない為、横断面積が特許文献２よりも小さく、細径化を可能として水流による釣糸への圧力抵抗が少なく、かつ、水流１４Ｃの方向と釣糸２Ｄとが平行状態となる下層域においては、一方向螺旋状の凸凹条１１の構成により水流１４Ｃをスパイラル渦流に変換し、そして一方向螺旋状の太径線６１と細径線６２Ａ、６２Ｂとにより、水流１４Ｃを１４Ｃ１、１４Ｃ２に分流させ、螺旋状の太径線６１と細径線６２Ａ、６２Ｂに沿うスパイラル渦流１５２とさせ、そしてさらに、川の流れの速い上層域においても同様にスパイラル渦流１５１が発生し、上層域でのこのスパイラル渦流１５１の向きは、図示下方の川底の方向へ作用してその結果、釣糸を川底へ沈めようとする力が作用する。
つまり、上層域においては、川の流れの速い水流１４Ａの力を利用してスパイラル渦流１５１により釣糸を沈め、一方下層域においては、横断面積を小さくして、かつ水流１４Ｃを分流（図示１４Ｃ１、１４Ｃ２）させ、スパイラル渦流１５２として水流方向と釣糸とが平行状態であっても水切れ特性を向上させ、所望の位置へ囮鮎を疲れさせることなく誘導させる、新たな技術思想を開示するものである。
【００５５】
そしてさらに、一般に潮と潮とがぶつかり合う流速差の生ずる境界位置、及び上層域と下層域とで水流方向が反対の境界位置には、プランクトンが多く集まり、これを捕食する小魚、これを狙う大物の魚が集まり、絶好の釣りポイントとなる。
しかしこのような場所では、流速差、及び水流方向の反対による流速差から圧力勾配を生じ、速度の不連続面を生じて不安定（ケルビン−へルムホルツの不安定性）となり、この速度の不連続面は自転し｛図示（Ｂ）｝、そして渦度をもった渦面として発達する｛図示（Ｃ）｝。かかる場合において、一般に用いられている円形断面のフロロカーボン糸の釣糸３をこの釣りポイントに入れると、発達した渦面の渦の流れ方向により、釣糸３は浮き上がり現象を生じて所望の釣りポイントから外れることとなる。そして又、特許文献２の釣糸４においても、前記した下層域での水流方向との状態、及び交差重合部の存在により、横断面積増大に伴って渦流による圧力抵抗は増大して、同様の現象を生ずる。
これに対して、本発明の実施例の釣糸２、特に実施例５〜７においては、下層域から上層域への渦の流れが生じても、一方向螺旋状の凸凹条１１が樹脂被膜後であっても外表面に浮き出た形態による水切れ特性向上効果により、水面への前記浮き上がり現象を生じない。｛図示（Ｄ）｝
【００５６】
そして又、本発明の実施例１、２の釣糸１（１Ａ、１Ｂ）、特に図１（Ｇ）（Ｈ）（Ｉ）に示す螺旋条１１１を有する釣糸においては、芯材及び側材ともに金属素線を用いている為、フロロカーボン糸の釣糸３よりも比重が２倍〜７倍と高く、かかる不具合を生ずることはなく、そして前記水切れ特性向上効果により所望の釣りポイントへ投入し、その位置を維持することができる。
【００５７】
そして補足すれば、特許文献２の金属素線を１本毎離間した２本の巻着線構成の場合は、芯材が樹脂繊維のときにはその柔軟性から金属素線が樹脂繊維内へ食い込み、又は浮き上がりやすく、そして相互の位置が異なる２本の線の同一線間距離を確保しながら、かつ同一張力で巻回成形させることは極めて困難で、２本の線の緊張と弛緩の差から線間距離に位置ずれを生じ、そしてそれが引張時において伸びの差として表れ、本実施例のような細線・極細線の釣糸においては引張破断強度の低下を招き、一定の引張破断強度を有する釣糸を得ることはできない。
【００５８】
このように、実施例５〜７の釣糸は、前記水切れ特性向上効果、及び結束性のよさから、特に図８（Ａ）に示すように金属単線を用いた鮎の友釣り仕掛け１６において、金属単線１３と結束する従来ツケ糸１３１と呼ばれる糸との結束を不要として、取り扱いが容易で合成樹脂モノフィラメント（ナイロン糸、フロロカーボン糸等）と同様に取り扱うことができる。そして、本発明の釣糸２（２Ａ〜２Ｅ）を用いた鮎の友釣り仕掛け１６１の例を図８（Ｂ）に示す。尚、図中１３２は天上糸、１３３はハナカン回り糸を示す。
これは、本発明の釣糸を、天上糸１３２とハナカン回り糸１３３と結束、又は連結した仕掛けを用いて天上糸１３２と釣竿と結束、又は連結した、本発明の釣糸と天上糸とハ
ナカン回り糸と釣竿との組立体である。（但し釣竿は省略）
【００５９】
次に図９は、本発明の各実施例の釣糸１、２がリール１７のスピニングリール１７１によってスプール１８へ巻き付けられるときの図を示し、例えばスピニングリール１７１において、図示左側矢印へ回転するとき（Ｚ方向）、釣糸１、２の金属素線の撚合方向は、これとは逆のＳ方向とするのが望ましい。この理由は、スプール１８へ釣糸１、２を巻き取る際には、金属素線の撚合方向を緩ませる方向に巻き付けるほうが、釣糸に柔軟性を増すことができその結果、小径に巻き付けてもカール状の巻き癖がつきにくいからである。 そしてこの現象は、本発明の各実施例の釣糸１、２を図１０（Ａ）に示す、よりもどし２４と針２３とを結びつける釣糸ハリス２５として用いても同様の現象により特有の作用効果がある。
つまり、釣糸ハリス２５の本発明の釣糸１、２の金属素線の撚合方向と逆方向へスピニングリールを巻くことにより、緩ませる方向に巻き取ることができる為、その結果魚がかかった緊張時、撚合方向とは逆方向へ回転する釣糸ハリス２５の自転する性質をより低く抑えることができ、釣竿の操作が容易となる。
【００６０】
尚補足すれば、例えば実施例６の釣糸２Ｄの凸凹状隆条部９と凹条溝部１０とによる凸凹条１１の構造を有する釣糸は、魚がかかったとき重要情報を振動伝達手段として釣り人へ伝えることができる。つまり、本発明の実施例４〜７の釣糸２は、軟質樹脂被膜を介して、金属撚合線の凸凹状隆条部９と凹条溝部１０との凸凹条１１を形成している為、例えば釣糸２が中通し竿内への貫挿状態において魚が餌を咥えたとき、又その際の釣り人のリール１７の巻き取りにより釣糸２が引っ張られて張力が発生し、中通し竿１９の内側と先端端末具１９１を釣糸２の凸凹条１１が摺動することにより振動が発生し、そしてこの繰り返しにより振動伝達を繰り返す｛図１０（Ａ）｝。つまり、この釣糸２の竿内での摺動時には凸凹状隆条部９と凹条溝部１０の多数の凸凹条１１が摺動することとなり、この凸凹条１１の中通し竿１９内での摺動により、図１０（Ｃ）に示すような張力変動幅２６の大なる幅を有する張力変動を発生させ、そしてそれがさらに、手元側へ内径が拡径された中空管体の中通し竿１９を用いることにより、その張力変動が中通し竿１９内で振動伝達として、又共振し、そして振動伝達音として増幅され、魚信として釣り人へ伝えることができ、その結果釣り人の魚に対する竿の操作が容易となる。そしてさらに、図１０（Ｂ）に示すように釣糸ハリス２５が鰓２０Ａの部分に入り込んだとき、釣糸ハリス２５は鰓呼吸時、又遊泳時に鰓２０Ａの外淵に沿って釣糸位置２１から釣糸位置２２へ移動し、釣糸ハリス２５は鰓２０Ａと摺動する。その際、前記同様に釣糸ハリス２５の多数の凸凹条１１が鰓との摺動により張力変動を発生させ、その結果釣り人は餌にかかった魚の状態を振動伝達、及び振動音として捉えてこれを認識し、鋭利な鰓部部分で釣糸が切れ易い慎重な竿操作が要求される場合においても釣り上げるタイミングを図ることができ、竿操作を容易にすることができる。従って、本発明の釣糸には、釣糸ハリス２５のみとして用いた場合も含まれる。このように釣糸と、リールと中通し竿との組立体により振動伝達手段として釣り人へ重要情報として伝えることができる、特段の作用効果がある。
【００６１】
そして本発明の他の実施例を説明する。
図１（Ｂ）は、実施例１、２に対して芯材５の１本の周りに側材６Ａを６本、側材６Ｂを１２本とするロープ撚り構成の１×１９、又、図１（Ｃ）は芯材５の３本の周りに側材６を９本とするロープ撚り構成の１×１２、図１（Ｄ）は芯材５の７本のロープ構成１×７の周りに側材６を７本撚り合わせたものを６束とするロープ撚り構成の７×７、つまり前記金属素線を芯材５、及び芯材５の周りに６本から４２本の前記金属素線を撚合構成した実施例である。そして、図１（Ｅ）は、芯材５Ａを前記金属素線であるオーステナイト系ステンレス鋼線に対して比重の大きな、例えばタングステン線、タングステン合金線（ＳＵＳ３０４の約２．４３倍）、鉛線（ＳＵＳ３０４の約１．４３倍）を撚合構成したものである。この構成により、釣糸の水中での沈み性をさらに向上させることができ、雑魚が撒餌に群がっている間に深場の大物釣りのポイントに釣糸を沈み込ませることがより容易となる。
次に図１（Ｆ）は実施例１に対して芯材５Ａを欠落させた撚合構成とした釣糸で、この中空管体の構成とすることにより前記図１（Ｅ）とは異なり浮力を発生させ、特に歯が鋭く、中層域に生息する魚を狙う磯釣糸、又急流での鮎釣糸のような友釣りの場合に囮鮎を疲れさせることがなく好適である。これらの仕様は魚種、及び釣りポイントの状況により任意選択する。
【００６２】
次に図４（Ｃ）は、実施例６、７に対して素線直径が異なる異径線による凸凹状隆条部９が一方の側から他方の側へ太径線から細径線へと順に並んだ撚合構成とする。
これにより、結束性、及び水切れ特性を前記同様の理由により向上させることができる。又、図１（Ｇ）は、実施例１、２に対して、芯材５Ａの周りに太径線３本と細径線３本を撚合構成し、そして外層材７を薄膜の樹脂被膜形成したものである。例えば、芯材５Ａの素線直径は０．０１６ｍｍとし、側材の太径線（６１Ａ、６１Ｂ、６１Ｃ）は素線直径が０．０１７ｍｍの３本とし、細径線（６２Ａ、６２Ｂ、６２Ｃ）は素線直径が０．０１４ｍｍの３本とした太径線と細径線を交互配列とし、撚りピッチは０．２３５ｍｍ（ロープ外径０．０４７ｍｍの５倍）とした１×７の撚り構成であり、外層材７の樹脂被膜の膜厚は０．００１ｍｍ以上で金属素線の太径線の直径以下（本実施例では０．０１７ｍｍ以下）として、外周部に太径線と細径線とによる螺旋状に巻回形成した螺旋が、樹脂被膜成形後の外表面に現れて成る螺旋条１１１を形成したものである。
さらに図１（Ｈ）は、実施例１に対して外層材７の樹脂被膜の膜厚は０．００１ｍｍ以上金属素線の直径以下（本実施例では０．０１４ｍｍ）で、かつ前記同様外周部に側材の螺旋状に巻回成形した螺旋が、樹脂被膜成形後の外表面に螺旋条１１１として現われて成ること特徴とする釣糸を示したものである。又、図１（Ｉ）は、芯材５Ａを欠落させて側材の３本のみから成るロープ構成１×３とし、外層材７は前記図１（Ｈ）と同様で、螺旋条１１１が外表面に表れて成ることを特徴とする。
この構成により、釣糸の引張破断強度を飛躍的に向上させながら、かつ前記結束後の緩み止め効果、及び水切れ特性等を向上させることができる。
【００６３】
そして図１１は、一般に金属素線の母材にオーステナイト系ステンレス鋼線を用いて総減面率が９５％以上の最終伸線加工後の金属素線を熱影響下（各温度３０分）での引張破断強度特性を示した図で、ＳＵＳ３０４材のときは図示イを、ＳＵＳ３１６材のときは図示ロを示す。
これによると、ＳＵＳ３０４材は１８０℃の熱影響により引張破断強度が上昇し始め、概ね４５０℃近傍で最高の引張破断強度特性を示し、４９５℃まで引張強度特性向上効果が顕著にみられ、そして５２０℃を超えると常温（２０℃）よりも急激に引張破断強度が低下する。又、Ｍｏを含むＳＵＳ３１６材は、低温側でＳＵＳ３０４材と同様な傾向を示すが高温側では概ね４８０℃近傍で最高の引張破断強度特性を示し、５２５℃まで引張強度特性向上効果が顕著にみられ、そして５４０℃を超えると常温（２０℃）よりも急激に引張破断強度が低下する。
この引張破断強度が急激に低下する理由は、前述のように、この固溶化処理したオーステナイト系ステンレス鋼線は、前記５２０℃、５４０℃を超える温度から８００℃に加熱されるとカーボンの析出、クロムの移動の為のエネルギーを必要とし、鋭敏化現象を通じて特にカーボンが０．０８％以下の通常のＳＵＳ３０４、ＳＵＳ３１６のオーステナイト系ステンレス鋼線では、７００℃で４分から５分でこの鋭敏化現象が現れ、引張破断強度が極端に低下するからである。
【００６４】
このような引張破断強度特性を有する為、ＳＵＳ３０４材の金属素線の低温熱処理温度範囲は１８０℃から４９５℃が望ましく、又Ｍｏを含む例えばＳＵＳ３１６材（Ｍｏが２〜３重量％）の金属素線の低温熱処理温度範囲は１８０℃から５２５℃が望ましい。
そして表４にみられるように、外層材７の樹脂被膜成形時の熱利用、つまり樹脂被膜による伝導熱等を利用した加熱処理（低温熱処理）により引張破断強度を１１．０％から１５．５％増大させることができることを見い出した。
このように本発明は、強加工伸線して総減面率の高いオーステナイト系ステンレス鋼線の温度による引張破断強度特性に着目して、伸線加工後に好適条件での低温熱処理を行い、そして金属素線の細線・極細線による熱容量小で熱影響を受け易く、又一定温度範囲に制御した状態での樹脂被膜成形時の熱を利用し、樹脂被膜による密閉状態での放熱のし難さと保温・温熱効果を高める構造、熱伝導特性等を併せ考慮し、金属素線の撚合状態での引張破断強度を大幅に向上できる、新たな技術思想を提供するものである。
【００６５】
そして補足すれば、このような強加工伸線による高強度の引張破断強度特性を有する金属素線を得る為には、最終伸線工程において減面率が４％から２０％の複数ダイス（５個〜８個）を用いて、かつ複数ダイス（５個〜８個）のうち最終ダイスは減面率を４％から１３％として最終伸線工程内で最も小さい減面率とするダイヤモンドダイスを用いたダイス配列とすることにより、伸線時の抵抗を低くさせて最終伸線工程での断線を防ぐことができ、生産性が高く、又安定した品質の金属素線を得ることができる。又、本実施例のオーステナイト系ステンレス鋼線の化学成分は、重量％でＣ：０．１５％以下、Ｓｉ：１％以下、Ｍｎ：２％以下、Ｎｉ：６〜１６％、Ｃｒ：１６％〜２０％、Ｐ：０．０４５％以下、Ｓ：０．０３０％以下、Ｍｏ：３％以下、残部鉄及び不可避的不純物から成る。このように高珪素ステンレス鋼（Ｓｉ：３．０％〜５．０％）を用いなくても前記工程を用いることにより、高強度のオーステナイト系ステンレス鋼線の金属素線を得ることができる。尚、Ｃは引張破断強度向上の為には、０．００５％以上が望ましく、粒界腐食抑制の観点から０．１５％以下が望ましい。
【００６６】
そして又、本発明の金属素線は、０．００８ｍｍから０．１２０ｍｍのオーステナイト系ステンレス鋼線で、特に細径線は、０．００８ｍｍから０．０４０ｍｍで引張破断強度が３００ｋｇｆ／ｍｍ2 以上で、総減面率が９５％以上の伸線加工を可能とする為には、再溶解材を用いたＳＵＳ３０４材、又はＳＵＳ３１６材が望ましい。この理由は、ステンレス鋼線の伸線時の断線原因は、表面疵もさることながら酸化物系介在物であることが最も多く、特に本発明の実施例の金属素線直径が０．０２５ｍｍ以下の極細線においてはこの傾向が著しい。そしてその化学成分は、介在物生成元素であるＡｌ、Ｔｉ、Ｃａ、Ｏの成分は低く、又硫化物の作用で伸線低下を引き起こすＳも低く抑える。具体的なオーステナイト系ステンレス鋼線の化学成分は、重量％で、Ｃ：０．０８％以下、Ｓｉ：０．１０％以下、Ｍｎ：２％以下、Ｐ：０．０４５％以下、Ｓ：０．０１０％以下、Ｎｉ：８〜１２％、Ｃｒ：１６〜２０％、Ｍｏ：３％以下、Ａｌ：０．００２０％以下、Ｔｉ：０．１０％以下、Ｃａ：０．００５％以下、Ｏ：０．００２０％以下、で残部がＦｅと不可避的不純物から成る。特に、金属素線直径が０．０２５ｍｍ以下の極細線においては、この材料が望ましい。尚、これより太い本実施例の太径線にこの材料を用いてもよい。
そして、再溶解材の製造方法としては、ステンレス鋼の溶製後のインゴットにフラックスを用いたエレクトロスラグ再溶解の製造方法等である。
【００６７】
さらに補足すれば、本発明の実施例の釣糸２（２Ａ〜２Ｅ）の引張・伸び特性線図は、例えば図１２に示すように低荷重域では伸びが大きく（図示Ａ）、高荷重域ではこれとは逆の現象（図示Ｂ）となる特有の非線形特性となる。この特性により、魚が針へかかったときの強い合わせによる衝撃力の緩和、及び竿の煽り過ぎによる衝撃力の緩和、そして魚の口切れや、さらに衝撃力を加えたことによる釣糸の破断を防ぐことができる。又本発明の実施例の釣糸２で引張・伸び特性が非線形になる理由は、芯材は低伸度高強力樹脂繊維を用いて、繊維間に多数の空間が存在する繊維束（２８ｄｔｅｘで５本、４４０ｄｔｅｘで８０本の繊維）から成り、その外周部には一定の間隔で金属素線が欠落した一方向螺旋状の撚合構成から成る為、釣糸が引張力を受けたときには、まず芯材に引張力が加わって繊維間の空間が狭められたことにより、低荷重域で伸びが大きい特性を示し、そしてその後さらに引張力が高くなると、金属素線の撚合線にも強い引張力が加わって、芯材とともにこの引張力を支え、そして外周部の樹脂被膜がこの引張力を支える補助作用として働き、その結果高荷重域では伸びが小さい逆の現象を示す、と考えられるからである。
【００６８】
そしてさらに補足すれば、素線直径が０．０４５ｍｍ以下の細線、及び素線直径が０．０２５ｍｍ以下の極細線、本実施例のような釣糸に用いられる０．００８ｍｍの金属素線の撚合形態では、図１３に示すように予め金属素線を蛇行させて形付けする円筒形ピン３０１のついたプレフォーム装置３０を用いずにボイス２８の端と集合治具２７の端との間で撚合線の集合位置２９が「芯材ストレート状の側材集合形態」とし、円筒形ピン３０１を用いない製造方法が望ましい｛図示（Ａ）｝。尚、円筒形ピン３０１がプレフォーム機能を働かせることなく、金属素線が直線状を保つ単なるガイドとしての機能であれば、円筒形ピン３０１を用いてもよい。｛図示（Ｂ）はプレフォーム機能を働かせた状態｝
【００６９】
そして、側材の撚合線の集合位置２９は、芯材と側材の引取速度が速ければ集合治具の回転による側材の巻き付けが遅れた状態となり、巻き付けの撚りピッチが大きくなって芯材５内へ側材６が食い込み、集合位置２９はボイス２８の端へ引き寄せられ、その結果釣糸は、芯材が蛇行したうねりの撚合形態となって芯材の引張破断強度低下を招く。
これに対して、芯材と側材の引取速度が遅ければ集合治具の回転による側材の巻き付けが早くなった状態となり、巻き付けの撚りピッチが密となって集合位置２９は集合治具２７の端へ引き寄せられ、その結果釣糸は、凸凹状隆条部９と凹条溝部１０とを有する凸凹条１１を形成することができなくなる。
従って、ここでいう側材の撚合線の集合位置２９が「芯材ストレート状の側材集合形態」とは、前述のような側材の食い込みによる芯材が蛇行したうねり状の撚合形態をいうのではなく、又巻き付けピッチが密となって側材の金属素線が全て密着した状態をさすのではなく、側材の複数の金属素線を撚合後、芯材が概ねストレート状にして撚合構成された蛇行、うねりの極めて少ない撚合形態のことをいい、具体的には、集合位置２９は図示（Ｂ）に示すようなボイス２８の端に集合する一般的な状態ではなく、集合治具２７の前端からボイス２８の後端間の距離（Ｌ０）の３／４の範囲の中央部分の位置（Ｌ１＝Ｌ０×３／４）、より好ましくは、３／５の範囲の中央部分の位置（Ｌ１＝Ｌ０×３／５）である。
【００７０】
つまり、芯材が低伸度高強力樹脂繊維から成り、芯材の外側の側材が素線直径が０．００８ｍｍから０．１２０ｍｍの複数の金属素線を用いて撚合構成し、芯材又は側材の外側の樹脂被膜の外層材から成る釣糸の製造方法は、撚線機を用いて集合治具２７の中心内部へ芯材５を挿入する工程と、集中治具２７の外周側から側材６を芯材５とともにボイス２８内へ張設する工程と、集合治具２７と側材６とを一体的に回転させて側材６を芯材５の外側へ撚合構成し、撚合時の側材６の複数の金属素線の集合位置２９が、ボイス２８の端と集合治具２７の端との間の距離の３／４の範囲の中央部分の位置とし、側材６の複数の金属素線の相互が接触する凸凹部を有する凸凹状隆条部と金属素線が欠落した凹条溝部から成る凸凹条の撚合工程と、外層材７の樹脂被膜成形工程から成ることを特徴とする製造方法である。尚、前記撚合構成のうち、金属素線の相互が接触する凸凹状隆条部と金属素線が欠落した凹状溝部との形成は、集合治具２７の回転速度と撚線の巻き取り速度とを任意調整して前記集合位置２９にさせることにより、形成することができる。
【００７１】
［発明の効果］
以上説明のとおり、本発明の金属素線から成る釣糸、及びその製造方法は、伸線限界に近い強加工の伸線加工を行なったオーステナイト系ステンレス鋼線の温度による引張破断強度特性に着目して、好適な伸線加工と一定温度範囲の低温熱処理を繰り返しながら各工程毎の金属素線の引張破断強度向上効果を累積することにより高度の引張破断強度特性を有する金属素線から成る釣糸、及びその製造方法を提供することにある。
【００７２】
そして又、前記金属素線の最終伸線工程後に金属素線の段階で低温熱処理を加えないで、撚合構成後に低温熱処理を加えることによる引張破断強度向上効果、そして強加工伸線による温度と引張破断強度特性との相関性、及び熱伝導特性に着目して、外層材の樹脂被膜成形時の伝導熱等を利用した加熱処理（低温熱処理）による引張破断強度特性を向上させる、新たな技術思想を提供するものである。
【００７３】
そしてさらに、引張破断強度特性向上効果の他、釣糸としての沈み性、耐磨耗性、耐カール性向上効果、さらに凸凹条による水切れ特性向上効果等、新たな釣糸の技術思想を提供するものである。以上の諸効果がある。
【符号の説明】
【００７４】
１ 釣糸 １５１、１５２ スパイラル渦流
２ 釣糸 １６ 鮎の友釣り仕掛け
３ 釣糸（フロロカーボン糸） １７１ スピニングリール
４ 釣糸（特許文献２の釣糸） １８ スプール
５ 芯材 １９ 中通し竿
６ 側材 ２０ 魚
７ 外層材 ２１ 釣糸位置（鰓上部）
８ 欠落部 ２２ 釣糸位置（鰓下部）
９ 凸凹状隆条部 ２３ 針
１０ 凹条溝部 ２４ よりもどし
１１ 凸凹条 ２５ 釣糸ハリス
１２ 結束部 ２６ 張力変動幅
１３ 金属単線 １１１螺旋条
１４ 水流
【図１】
0005500886.tif 000008
【図２】
0005500886.tif 000009
【図３】
0005500886.tif 000010
【図４】
0005500886.tif 000011
【図５】
0005500886.tif 000012
【図６】
0005500886.tif 000013
【図７】
0005500886.tif 000014
【図８】
0005500886.tif 000015
【図９】
0005500886.tif 000016
【図１０】
0005500886.tif 000017
【図１１】
0005500886.tif 000018
【図１２】
0005500886.tif 000019
【図１３】
0005500886.tif 000020